СПОСОБ ИЗГОТОВЛЕНИЯ КОМПОЗИЦИИ НА ОСНОВЕ СМЕСЕЙ КАУЧУКА

1. Способ смешения наполнителя с композицией на основе смеси каучуков, содержащей изопреновый каучук и бутадиеновый каучук, с получением смешанной резиновой композиции, способ включает стадии
(а) объединения изопренового каучука и бутадиен-содержащего каучука, наполнителя и противостарителя в смесительной емкости с получением композиции маточной резиновой смеси на основе смеси каучуков, противостарителем является хинон, хинонимин, хинондиимин или их комбинация;
(b) смешения композиции маточной резиновой смеси на основе смеси каучуков в течение промежутка времени, эффективного для снижения вязкости, со смешением композиции маточной смеси до минимальной вязкости композиции маточной смеси на основе смеси каучуков;
(с) выгрузки композиции маточной резиновой смеси на основе смеси каучуков из смесителя при минимальной вязкости, минимальная вязкость достигается при температуре приблизительно 120-160°С; и
(d) необязательно объединения смешанной композиции маточной смеси, выгруженной на стадии (с), с, по меньшей мере, одним серосодержащим вулканизующим агентом и ускорителем вулканизации, и вулканизации полученной композиции с получением вулканизованной резиновой композиции.
2. Способ по п.1, где минимальная вязкость композиции резиновой маточной смеси на основе смеси каучуков между температурами приблизительно 120-180°С наступает при температуре приблизительно 120-160°С; или композицию резиновой маточной смеси на основе смеси каучуков выгружают без увеличения вязкости выше минимальной вязкости после смешения композиции резиновой маточной смеси на основе смеси каучуков в течение промежутка времени, эффективного для снижения вязкости.
3. Способ по п.1, где противостарителем является хинондиимин согласно формуле (Ia) или формуле (Ib):
,
1
2
3
где R, R и R являются одинаковыми или различными и независимо выбраны из группы, включающей атом водорода, алкил, арил, аралкил, гидроксил, атом галогена, алкокси, алкарил, циклоалкил, гетероцикл, ацил, ароил, карбамиловые спирты, тиолы, алкилтиолы и циано.
3
1
2
4. Способ по п.3, где Rявляется атомом водорода, а R, R являются одинаковыми или различными и независимо выбраны из группы, включающей алкил и арил.
5. Способ по п.3, где противостаритель включает N-фенил-N'-1,3-диметилбутил-п-хинондиимин.
6. Способ по п.1, где маточная резиновая смесь на основе смеси каучуков включает приблизительно 10-95% натурального каучука, а наполнитель включает технический углерод.
7. Способ по п.1, где изопреновым каучуком является, по меньшей мере, одно из соединений, выбранное из группы, включающей бутадиеновый каучук, бутадиен-стирольный каучук и смесь бутадиенового каучука с бутадиен-стирольныйм каучуком.
8. Способ по п.1, где маточная смесь не содержит свободного пептизатора (активатора пластикации).
9. Способ по п.1, где смесь каучуков объединяют с наполнителем и хинондииминовым противостарителем перед смешением невулканизованной резиновой смеси, наполнитель выбирают из группы, состоящей из технического углерода, диоксида кремния и смеси технического углерода и диоксида кремния.
10. Способ формования шины, включающий стадии по п.1, дополнительно включающий стадию формования шины из вулканизованной резиновой композиции.
11. Шина, где резиновая смесь получена способом по п.1, после чего вулканизованная резиновая композиция используется для формования шины.
12. Способ снижения температуры выгрузки композиции маточной смеси на основе смеси каучуков, включающей изопреновый каучук и, по меньшей мере, 5 мас.% бутадиенового каучука, включающий стадии
(а) объединения изопренового каучука и бутадиен-содержащего каучука в массовом отношении, эффективном для обеспечения температуры минимальной вязкости приблизительно 120-160°С, наполнителя и противостарителя в смесителе с получением композиции маточной резиновой смеси на основе смеси каучуков, противостарителем является хинон, хинонимин, хинондиимин или их комбинация;
(b) смешения композиции маточной резиновой смеси на основе смеси каучуков в течение эффективного для снижения вязкости промежутка времени со снижением вязкости композиции маточной резиновой смеси на основе смеси каучуков до минимальной вязкости; и
(с) выгрузки маточной резиновой смеси при температуре ниже приблизительно 180°С без увеличения вязкости более чем приблизительно на 10% выше минимальной вязкости, после промежутка времени, эффективного для снижения вязкости.
13. Способ по п.1, где минимальная вязкость композиции маточной резиновой смеси на основе смеси каучуков составляет меньше приблизительно 80 единиц вязкости по Муни ML(1+4).
14. Способ по п.1, где эффективный промежуток времени для смешения маточной смеси составляет меньше 450 с.